(57)【要約】【課題】通電加熱や誘電加熱による成形焼き菓子の加熱成形中に、原料から多量の蒸気が発生して結露することによる絶縁破壊を防止する。【解決手段】澱粉を含有し、生分解性を有する成形用原料９を、導電性の金型片８ａおよび金型片８ｂと上記両金型片８ａ・８ｂ間の絶縁体８ｃとを有する金型８で覆い、交流電源（２）から上記両金型片８ａ・８ｂ間に交流を印加することにより、通電加熱および／または誘電加熱にて加熱して膨化させる。成形用原料９中の水分残量が少ない加熱後期の交流電源（２）の出力が、成形用原料９中の水分残量が多い加熱初期の交流電源（２）の出力よりも低くなるように切り替える。【選択図】図１
2006289993.tif 000002
【特許請求の範囲】
【請求項１】
澱粉を含有し、生分解性を有する原料を、導電性の第１および第２型片と上記両型片間の絶縁部とを有する型で覆い、
交流電源から上記両型片間に交流を印加することにより、通電加熱および／または誘電加熱にて加熱して膨化させる澱粉製生分解性成形物の製造方法において、
上記原料中の水分残量が少ない加熱後期の上記交流電源の出力が、上記原料中の水分残量が多い加熱初期の上記交流電源の出力よりも低くなるように切り替えることを特徴とする澱粉製生分解性成形物の製造方法。
【発明の詳細な説明】
【技術分野】
【０００１】
本発明は、澱粉を有する生分解性の原料からなる澱粉製生分解性成形物の製造方法に関するものである。
【背景技術】
【０００２】
澱粉を有する原料からなる澱粉製生分解性成形物として、トレイやコップ、コーナーパッド等のようなものがある。これらの澱粉製生分解性成形物の製造方法としては、所定の温度まで予め加熱した成形型に上記の原料を入れ、熱伝導を利用して成形する外部加熱方法がある。
【０００３】
しかしながら、これらの方法は、成形時間が遅く生産効率が悪いほか、金型の温度不均一による焼きムラが生じたりして均一な組織が得られない等の問題がある。
【０００４】
そのため、別の方法として、交流を金型に印加して通電加熱や誘電加熱のような電磁波加熱によって原料の内部発熱を起こし、その熱によって原料を加熱して成形する方法がある。この場合、金型を２つの金型片に分割し、金型片同士は、両者間に挟んだ絶縁体によって絶縁状態とし、各金型片に交流の電極を接続する。そしてその電極を介して金型に交流を印加し、金型内の原料を通電加熱や誘電加熱によって加熱、成形している。
【発明の開示】
【発明が解決しようとする課題】
【０００５】
しかしながら、上記の通電加熱や誘電加熱による製造方法では、成形中に、原料中に含まれる水分が蒸発して多量の蒸気が発生し、この蒸気が凝縮して結露するため、絶縁破壊が起こり、通電加熱や誘電加熱がうまく行われなくなるという問題がある。
【課題を解決するための手段】
【０００６】
上記の課題を解決するため、本発明の澱粉製生分解性成形物の製造方法は、澱粉を含有し、生分解性を有する原料を、導電性の第１および第２型片と上記両型片間の絶縁部とを有する型で覆い、交流電源から上記両型片間に交流を印加することにより、通電加熱および／または誘電加熱にて加熱して膨化させる澱粉製生分解性成形物の製造方法において、上記原料中の水分残量が少ない加熱後期の上記交流電源の出力が、上記原料中の水分残量が多い加熱初期の上記交流電源の出力よりも低くなるように切り替えることを特徴としている。
【０００７】
上記構成によれば、より効率よく、良好な物性の成形物を安定に作製することができる。
【発明の効果】
【０００８】
以上のように、本発明の澱粉製生分解性成形物の製造方法は、澱粉を含有し、生分解性を有する原料を、導電性の第１および第２型片と上記両型片間の絶縁部とを有する型で覆い、交流電源から上記両型片間に交流を印加することにより、通電加熱および／または誘電加熱にて加熱して膨化させる澱粉製生分解性成形物の製造方法において、上記原料中の水分残量が少ない加熱後期の上記交流電源の出力が、上記原料中の水分残量が多い加熱初期の上記交流電源の出力よりも低くなるように切り替える方法である。
【０００９】
それゆえ、より効率よく、良好な物性の成形物を安定的に作製することができるという効果を奏する。
【実施例】
【００１０】
本発明の実施例について図１ないし図３５に基づいて説明すれば、以下の通りである。まず、各実施例に共通する構成について述べる。
【００１１】
〔原料〕
本発明に用いられる原料を表１〜表６に挙げる。
【００１２】
【表１】
2006289993.tif 000003
【００１３】
上記の表１に示すように塩の添加量を変えることにより、原料の導電率が変化し、内部発熱成形に影響を与える。塩の量や種類を変えることにより、導電率を制御できる。導電率の制御は、低周波加熱時には必ず必要である。
【００１４】
【表２】
2006289993.tif 000004
【００１５】
ここに挙げた原料は上記表２のように種々の水分含量を持っているが、原料のデポジット（注入）機構を工夫すれば、これらの原料はすべて、本発明で使用されるいずれの金型でも成形可能である。金型成形の場合、ある程度の水がないと内圧が上がりにくい。
【００１６】
【表３】
2006289993.tif 000005
【００１７】
内部発熱成形時、凹凸を綺麗に出すためには、離型剤は少々多めに必要である。離型剤の添加により、内層がより密になり、耐水表面処理時により良い結果となる。
【００１８】
【表４】
2006289993.tif 000006
【００１９】
主原料が澱粉であり、この種類や配合割合で成形性が決まる。成形物の形状により、澱粉の割合を変える必要がある。澱粉は、強度や柔軟性の点においても重要な役割を占める。
【００２０】
内部発熱成形の場合は、外部加熱に比べて初期膨化が早く大きくなる傾向がある。このため、安定な伸びが成形用原料に要求される。
【００２１】
【表５】
2006289993.tif 000007
【００２２】
強度・柔軟性付与剤は、強度や柔軟性の性能を付与するとともに、原料の安定な伸びを制御する。これの添加により、気泡をより細かくし、表面耐水処理時により効果的である。
【００２３】
【表６】
2006289993.tif 000008
【００２４】
内部発熱成形は、外部加熱に比べ、艶やかな色が出やすい。
【００２５】
以上述べたような、表１〜表６に記載のNo. １〜No. ４５の各配合を、原料として用いる。
【００２６】
〔成形用原料の調製法〕
原料の調製から成形に至るまでの流れは以下の通りである。
＜１＞原料計量
＜２＞ミキサーにて下記＜３＞、＜４＞以外の原料と水とを攪拌
＜３＞澱粉投入・攪拌
＜４＞離型剤投入・攪拌
＜５＞エージング（冷却２層タンクを使用する）
＜６＞デポジット（注入）
＜７＞型に入れて成形
このようにして成形物を作製する。
【００２７】
〔装置〕
本発明に用いられる装置について説明する。なお、攪拌等は従来同様のものが用いられるため、説明は省略する。上記成形用原料を後述するような型に入れ、加熱装置にて加熱・膨化することによって成形物を作製する。このような加熱装置として、電磁波加熱装置（ＨＢ、ＨＣ、ＨＤとする）３種と比較対照用の外部加熱装置（ＨＡとする）の大きく分けて計４種類の装置が用いられる。上記各装置の構成内容は以下の表７に示す通りである。また、図１〜図４に電磁波加熱用装置の概略の構成を示す。なお、用いる周波数は表７に記すものに限られず、５０Ｈｚ〜１００ＭＨｚの任意の周波数を用いることができる。
【００２８】
【表７】
2006289993.tif 000009
【００２９】
装置ＨＢは、ＨＢ１、ＨＢ２、ＨＢ３の３種類がある。また、装置ＨＣは、ＨＣ１、ＨＣ２、ＨＣ３の３種類がある。
【００３０】
ここで、上記装置ＨＡ、ＨＢ、ＨＣ、ＨＤの電源とは、電圧２００Ｖ、周波数６０Ｈｚの工業用電源である。
上記装置ＨＢ、ＨＣ、ＨＤの出力調整器とは、出力を任意の一定出力に調整する装置である。
上記装置ＨＢ、ＨＣ、ＨＤの周波数変換器とは、範囲内で任意の周波数に変換して出力する装置である。
【００３１】
上記装置ＨＣおよびＨＤの発振器とは、特定の周波数のみを発振する装置である。ただし、装置ＨＢの場合、不要の周波数帯がある。すなわち、装置ＨＢ１では６０Ｈｚ、ＨＢ２では２００Ｈｚ、ＨＢ３では１０．０ｋＨｚの周波数を使用するが、この場合いずれも発振器は不要である。装置ＨＣ１では、発振器を用いて、５．０ＭＨｚ、ＨＣ２では１３．５６ＭＨｚ、ＨＣ３では４０．６８ＭＨｚの周波数を使用する。装置ＨＤでは、上記発振器を組み合わせて使用する。
【００３２】
上記装置ＨＢ、ＨＣ、ＨＤの電極とは、高周波もしくは低周波の電流を、型を介して成形用原料に供給する装置である。装置ＨＡ、ＨＢ、ＨＣ、ＨＤの温度調節とは、金型内に電熱ヒーターを組み込んだり、外部より直接ガスバーナーであぶったり、ＩＨ（誘導加熱）により金型を発熱させたりして、成形以前に金型の温度を調節することを指す。このような温度調節をしない場合には、金型温度は１００℃以下の範囲内となる。
【００３３】
上記電磁波加熱装置の個々の構成について説明する。図１に示すように、電磁波加熱装置１は、電源部２と加熱部（電極部）３とを有している。また、加熱部３は、図示しない真空ポンプ、上下の型を固定するロック部、および外部加熱部を有している。
【００３４】
電源部２は、周波数が５、１３．５６、４０．６８ＭＨｚの場合は、真空管式の発振器４を電源とする。発振器４の出力によって、エネルギー効率が決定する。後述の金型片８ａ・８ｂ間は直接接触してはならず、そのために金型片８ａ・８ｂ間に絶縁部を設ける。この絶縁部として絶縁体８ｃを用いている。なお、絶縁部は金型片８ａ・８ｂ間の接触を防止するものであり、空間で構成してもよい。また、必要な各機器について、アースおよび電磁波漏洩防止カバーが必要である。
【００３５】
そして、調整用回路として可変コンデンサー（Ｃ成分と称する）５と可変コイル（Ｌ成分と称する）６とを備えている。加熱対象物に応じて、このＣ成分５とＬ成分６とを変化させることにより、最適の出力や同調を得ることができる。上記Ｃ成分として、手動コンデンサーＣ１（Ｃ１成分と称する）が設けられている。
【００３６】
図２に示す装置は、頂点８ａ1 の角のように鋭利な部分が多いほうの金型片８ａの側（図中、上側）を、アース側にしたものである。このような鋭利な部分が一方の金型片８ａに存在する場合、図１に示すように、その金型片８ａのほうを電源側、他方の金型片８ｂをアース側とすると、その鋭利な部分に電源からのエネルギーが集中しやすいため、その部分の成形用原料９の鋭角部９ｃにおいて局部加熱が起こりやすい。このため、図２に示すように、このような鋭利な部分を有する金型片８ａのほうをアース側にすると、電源からその部分へのエネルギーの集中を防ぐことができるので、図１に示す装置に比べて局部加熱防止がしやすい。
【００３７】
また、図３に示すように、自動調整・同調用の可変コンデンサーとしての自動コンデンサーＣ２（Ｃ２成分と称する）を設けることにより、発振器真空管の陽極電流を一定に制御することもできる。この陽極電流は、自動追尾回路によって制御される。自動追尾回路とは、エアーコンデンサーの極板間隔をモーターで自動的に変更することができ、加熱部３の電極間の誘電率の変化に対応して陽極電流値を一定に保つものである。
【００３８】
ここでは、Ｃ成分を構成するコンデンサーの極板間隔を大きく（小さく）することを、「Ｃ成分を広く（狭く）する」と称し、また、Ｌ成分を構成する抵抗器の回路中で使う実質的な長さを長く（短く）することを、「Ｌ成分を長く（短く）する」と称する。Ｃ成分を広くするほど出力は小さくなる。手動コンデンサーＣ１は、最も狭くしたときＣ１＝１００、最も広くしたときＣ１＝０である。自動コンデンサーＣ２は、最も狭くしたときＣ２＝１０、最も広くしたときＣ２＝０である。Ｌ成分を長くするほど出力は小さくなる。Ｌは、最も短くしたときＬ＝０、最も長くしたときＬ＝１５である。以降、ここでは、Ｃ成分、Ｌ成分の値はそれぞれ、上記各最小値および最大値に対する比例値として示す。
【００３９】
自動コンデンサーＣ２の動作時には、発振器の陽極電流値は図５の曲線Ａのように推移する。すなわち、電流値を定量的に流すことができる。また、自動コンデンサーＣ２は、その自動機能を停止させて、手動で値を設定することもできる。停止時には、図５の曲線Ｂのように推移する。すなわち、電流値は成形内容物の通電・誘電性質によって変化する。
【００４０】
また、図４に示すように、周波数が６０Ｈｚ、２００Ｈｚ、１０ｋＨｚの場合は、２００Ｖの電源２１に出力調整器２２をつなぎ、周波数変換器２３で所定の周波数にした後に加熱部３に供給する。出力調整器２２としてはトランスを用いることができる。
【００４１】
図１に示すように、加熱部３は上下に２枚の電極７ａ・７ｂを備える。電極７ａ・７ｂにはそれぞれ上側の金型片８ａ・下側の金型片８ｂが接触している。金型片８ａ・８ｂは絶縁体８ｃを介して合わさっており、互いに非接触状態となっている。上記両金型片８ａ・８ｂ、絶縁体８ｃとにより金型８が構成されている。また、金型８と成形用原料９とを加熱対象物と総称する。電極７ａ・７ｂの間にこの加熱対象物を挟んで給電するようになっている。
【００４２】
図６に蒸気抜きの方法についてその一例を示す。絶縁体８ｃには、加熱時に発生する蒸気を抜くための蒸気抜き部８ｃ1 ・８ｃ1 、蒸気抜き部８ｃ2・８ｃ2が設けられている。加熱時に金型８内の成形用原料９（図示せず）から発生する蒸気が、この蒸気抜き部８ｃ2 ・８ｃ2から蒸気抜き部８ｃ1 ・８ｃ1 を通って金型８の外部へ放出されるようになっている。図６の構成以外にも、図７に示すように、円周状の蒸気抜き部８ｃ1の中に複数個例えば８個の蒸気抜き部８ｃ2…を設けた構成としてもよい。
【００４３】
蒸気抜き部８ｃ2 の個数は、バランスを取るために通常は２個以上設ける。また、蒸気抜き部８ｃ1、蒸気抜き部８ｃ2 は、その大きさ、形状、数等を調整し、成形物に適合するように設ける。これは、原料配合や成形物の物性等の変化に対応し、適宜変更が必要である。本発明では、蒸気が成形用原料９から金型８の外部へバランスよく抜け出ることができればよく、蒸気抜き部の形状や大きさ、数は限定されない。なお、図６、図７には絶縁部に設けた蒸気抜き部の構成を示したが、全体をより均一に効率よく成形できるように、必要に応じて絶縁部以外の箇所にも蒸気抜き部を設けてもよい。
【００４４】
図１および図２に示すように、２枚の電極７ａ・７ｂは、一方が給電極、他方が接地極である。図１に示す配置では、電極７ａが給電極、電極７ｂが接地極である。また、図２に示すように、極を逆に接続することもできる。
【００４５】
加熱部３には、図示しない電熱ヒーターと温調器（温度調節器）とが組み込まれており、金型８を所定の温度に加熱できるようになっている。なお、外部加熱のみの場合は、上記電源部２からの給電は行わずに、このヒーターのみによって加熱成形を行う。
【００４６】
また、この加熱部３部分全体がチャンバーになっており、前記真空ポンプによって内部を減圧できるようになっている。
【００４７】
金型８は、図８に示すような上下プレス方式を用いて電極７ａ・７ｂ間に固定される。その他にも、図９に示すように、一端にヒンジ２５を設け、反対側にてロック（固定）する方法も採りうる。
【００４８】
〔型〕
成形用原料を入れるための型としての金型８の構造について説明する。
図１０に示すように、金型８は基本的に２つのブロックに分かれる。図示されていないが、成形物形状や取り出し方法によっては割型を用いたり、ノックアウトピンを設けたりして３つ以上のパーツから金型が形成されることもあるが、その場合でも、給電極側と接地極側との２つのブロックに大別してグループ化する。
【００４９】
同じグループのパーツは、型を固定して成形工程を行う際は、互いに密着する部分を持っている。その一方のブロック（金型片８ａ側）と他方のブロック（金型片８ｂ側）との間には、成形物を成形する空間と絶縁部（ここでは絶縁体８ｃ）とを有している。絶縁体８ｃは、同図（ａ）および同図（ｂ）に示すように、どちらのブロックに取り付けても良く、また両方に取り付けることも可能である。
【００５０】
また、図１１（ｂ）に示すように、絶縁部は、絶縁体８ｃを用いずに金型片８ａと金型片８ｂとの間の空隙８ｄによって形成することもできる。この場合、空隙８ｄの間隔範囲は０．３ｍｍ以上で、成形物肉厚の１／２以下である。０．３ｍｍ以下では絶縁破壊が起きやすく、スパークが生じるため成形できない。また、肉厚の１／２以上にすると型内圧が低くなりすぎ、成形ができなくなる。
【００５１】
成形中に発生する多量の蒸気を型外部に逃がすために蒸気抜き部を設けるが、このような蒸気抜き部は、図１０に示した例の場合には、絶縁体８ｃに設けるか、あるいは、金型片８ａまたは８ｂの、絶縁体８ｃに接する面に設ける。図１１に示した例の場合には、絶縁部の空隙８ｄが蒸気抜き部を兼用する。
【００５２】
〔成形物〕
上記原料、型および加熱装置を用いて作製した成形物について説明する。
表８および図１３ないし図１９に示すようなサンプルを焼成した。その際、その形に合った型を使用した。なお、本実施例では挙げていないが、板状およびシート状緩衝材の場合、図１２に示すような連続ローラー方式でもよいし、この方式を用いてシートを後成形することも可能である。
【００５３】
【表８】
2006289993.tif 000010
【００５４】
表８中、成形物形状（１）、（４）は図１３に示すような形状である。例えば、横１７０ｍｍ、縦１４５ｍｍ、高さ１７．５ｍｍとし、また厚みはそれぞれ３．５ｍｍ、１．５ｍｍとする。また、成形物形状（２）は、図１４に示すような形状である。例えば、横１７０ｍｍ、縦１４５ｍｍ、高さ３５ｍｍ、厚み３．５ｍｍとする。また、成形物形状（３）は、図１５に示すような形状である。例えば横２２０ｍｍ、縦２２０ｍｍ、高さ２１．５ｍｍ、厚み３．５ｍｍとする。また、成形物形状（５）は、図１６に示すような仕切を有する形状である。例えば、横２２０ｍｍ、縦２２０ｍｍ、高さ２１．５ｍｍ、厚み３．５ｍｍとする。また、成形物形状（６）は、図１７に示すような形状である。例えば、７４ｍｍ径、高さ１００ｍｍ、厚み２．５ｍｍとする。また、成形物形状（７）は、図１８に示すような形状である。例えば、横１００ｍｍ、縦１００ｍｍ、高さ１００ｍｍ、厚み５０ｍｍとする。また、成形物形状（８）は、図１９に示すような肉厚差のある形状である。例えば、横１００ｍｍ、縦１００ｍｍ、高さ１００ｍｍであり、厚み２０ｍｍの部分と厚み１０ｍｍの部分とが存在するとする。
【００５５】
成形物の形状により原料の伸ばし方が違うために、金型の蒸気抜き部分および原料配合部分を適宜変更する必要があるが、成形法は基本的には同様である。
【００５６】
外部加熱成形では、成形物形状（７）のような形状を有する肉厚の厚い成形物は、表面は乾燥するが、内面は水分が残りやすく、強度がなく、ひび割れ等が起きて成形が困難である。一方、内部発熱成形では、薄い成形物はもとより、成形物形状（７）のような形状を有する厚物についても、組織が均一で、密な成形物が作製できる。
【００５７】
〔評価〕
成形物の強度を表９および図２０に示す方法で測定し、評価した。すなわち、図２０に示すように、トレイ形状の成形物４０を中空台４１の上に置き、上からプランジャー４２を降下させて測定した。
【００５８】
【表９】
2006289993.tif 000011
【００５９】
また、成形物の水分含量を表１０に示す方法で測定し、評価した。
【００６０】
【表１０】
2006289993.tif 000012
【００６１】
また、成形物の着色度を表１１に示す方法で測定し、評価した。
【００６２】
【表１１】
2006289993.tif 000013
【００６３】
また、成形用原料の粘度は表１２に示す方法で測定した。
【００６４】
【表１２】
2006289993.tif 000014
【００６５】
また、成形物の耐水膜ピンホール評価を表１３に示す方法で測定した。
【００６６】
【表１３】
2006289993.tif 000015
【００６７】
また、成形物の耐水性の評価を表１４に示す方法で測定した。
【００６８】
【表１４】
2006289993.tif 000016
【００６９】
なお、成形物の成形性の評価は表１５に示すように行った。
【００７０】
【表１５】
2006289993.tif 000017
【００７１】
また、成形物の物性の評価は表１６に示すように行った。
【００７２】
【表１６】
2006289993.tif 000018
【００７３】
次に、各実施例について説明する。
【００７４】
〔実施例１〕
仕様は以下の通りである。
実験No. ：No. １−１〜１−４２
原料配合：No. ３
加熱方法：表１７ないし表２０記載
成形物形状：（３）、（５）
【００７５】
【表１７】
2006289993.tif 000019
【００７６】
【表１８】
2006289993.tif 000020
【００７７】
【表１９】
2006289993.tif 000021
【００７８】
【表２０】
2006289993.tif 000022
【００７９】
結果は以下の通りである。なお、表１８、表２０はそれぞれ表１７、表１９のつづきである。周波数を高くしていくほど成形時間は短くなり、成形物の物性および成形性は良くなる傾向にある。ただし、周波数を高くしすぎるとスパークを起こしやすく、スパーク制御がしにくくなる。
【００８０】
成形時間をより短くする場合、早く生地が伸びて物性的に弱くなる傾向になるので、その場合は、伸びにくくて表面にケロイドの出にくい配合に調整する必要がある。
【００８１】
外部加熱と内部発熱とを併用すると、短時間成形がより顕著となる。
【００８２】
表１７・１８と表１９・２０とを比較すると、仕切部分には電圧がかかりにくい影響で、内部発熱が起きにくく生焼けになってしまうことが分かる。当然ながら、成形物の物性および成形性は悪くなる。仕切部分は片側の金型の内部に収納された形になっているため、電圧を金型に印加した場合にこの部分は電圧がかかりにくく、内部発熱が生じにくい。このように、形状的に、内部発熱しない部分が生じる場合は、基本的に外部加熱を併用する。また、成形用の金型を構成する際も、その内部発熱しない部分の肉厚を他の部分の肉厚より薄くするように設計することにより、内部発熱部分と比べて加熱度が均等になるように調整する必要がある。また、仕切部分にも電圧がかかりやすくなるように、成形用原料における仕切部分の周辺部の絶縁部と導電体との配置を工夫することも有効な対策の一つである。
【００８３】
〔実施例２〕
仕様は以下の通りである。
原料配合：No. １〜７
成形物形状：（１）
加熱方法：表２１ないし表２３に、配合No. １、３、６を抜粋した。
【００８４】
【表２１】
2006289993.tif 000023
【００８５】
【表２２】
2006289993.tif 000024
【００８６】
【表２３】
2006289993.tif 000025
【００８７】
各表中、「Ｌ、Ｃ１、Ｃ２停止」とあるのは、所定の周波数にて内部発熱で加熱する際の出力を調整するために設定された、それぞれ、Ｌ成分、Ｃ１成分、Ｃ２成分の値である。「Ｃ２停止」とは、自動コンデンサーＣ２は本来自動コンデンサーとしての機能を持つものであるが、ここではその自動機能を停止させており、手動で値を設定したことを表す。なお、これらの事項は、以下の各実施例において共通である。
【００８８】
結果は以下の通りである。２００Ｈｚでは、塩すなわち電解質が全く入っていない原料配合No. １では発熱せず、外部加熱単独との差は全くなかった。
【００８９】
１３．５６ＭＨｚでは、すべての塩濃度で加熱可能であったが、高濃度になると導電によるスパークが顕著になり、原料配合No. ６ではスパークを起こさないように成形を制御することができなかった。また、同一濃度では周波数が高いほどスパークが起きやすかった。スパークを抑制するには、出力を抑えて電極間の電界強度を下げると良いことも分かった。
【００９０】
原料配合No. ６では、スパークの制御が困難なために出力を相当下げねばならず、その分成形時間が長くなった。原料配合No. ７では、より制御がしやすく、電解質種類を変えることにより制御範囲も増え、より良好な成形物が得られることを確認した。
【００９１】
〔実施例３〕
仕様は以下の通りである。
原料配合：No. ３
加熱方法：表２４、表２５に記載
成形物形状：（１）
【００９２】
【表２４】
2006289993.tif 000026
【００９３】
【表２５】
2006289993.tif 000027
【００９４】
結果は以下の通りである。なお、表２５は表２４のつづきである。外部加熱および低い周波数領域での成形の場合には、金型温度が１４０〜１５０℃以上なければ成形できない。また、成形が良好か否かは、減圧等にさほど関係なく、ほとんどすべて、金型温度に依存する。
【００９５】
低周波領域で成形した場合は、外部加熱のみの場合に比べて、内部発熱による乾燥がやや進行はするが、大差はない。
【００９６】
高い周波数領域で成形した場合は、金型温度もしくは蒸気抜き部分の温度が１００℃以下のときは減圧が必ず必要である。減圧しなければ、特に蒸気抜き部周辺で水蒸気が結露し、スパークが発生するため、成形不可能となってしまう。一方、１００℃以上であれば、原料から出る水蒸気が金型外に出るため、結露しない。この状態であれば減圧は必要なく、良好な成形物が作製できる。
【００９７】
また、図２１に、成形用原料９の外観を示す。同図に示すように、成形用原料９は、デポジット（注入）により原料が添加される部分であるデポ部９ａと、その周辺の発泡して伸びる伸び部９ｂとが存在する。外部加熱単独で成形する場合には、デポ部９ａが汚い。内部発熱で成形した場合はデポ部９ａは非常に綺麗な外観を有する。
【００９８】
また、デポ部９ａは、外観表面も凹凸が大きく、内部組織も粗い不均一な成形物となりやすい。図２３に、外部加熱を用いて作製した成形物の内部組織を示す。外部加熱では、表面のみが粒径が細かく、内部は粗い。
【００９９】
一方、低周波領域での成形の場合は、外部加熱のみに比べてやや良好な物性になっている。
【０１００】
また、高い周波数領域で成形した場合には、成形物の物性が非常に良くなる傾向にある。デポ部９ａと伸び部９ｂとでの色差は小さくなり、凹凸も少なく、強度差も少ない、組織の密で均一な成形物が作製できる。図２２に、内部発熱を用いて作製した成形物の内部組織を示す。内部発熱では、表面・内部ともに、粒径が十分細かくなっている。
【０１０１】
〔実施例４〕
以降の実施例において、全ての成形物形状について確認を行った。その内容を抜粋する。
本実施例においては、水分の影響を調べた。仕様は以下の通りである。
実験No. ：No. ４−１〜４−７
原料配合：No. ８〜１４
成形物形状：（１）
加熱方法として、加熱装置ＨＣ２、型温度１７０℃で行った。結果は以下の通りである。
【０１０２】
【表２６】
2006289993.tif 000028
【０１０３】
成形用原料の水分を変化させることによる成形物の物性への影響はあるが、すべてにおいて良好な成形性が得られた。
【０１０４】
成形物の物性は、元の水分が少ないほど硬くなり、強固な成形物となった。これを応用し、原料中の水分を変化させることで、出来上がりの物性を調整できることが分かる。ただし、混合後の原料がドウ状であったり、スラリー状でも粘度が大きく異なるため、金型への原料供給方法はそれぞれに応じた機構にする必要がある。
【０１０５】
原料の水分を様々に変化させたが、原料の物性に応じたデポジット（注入）機構を備えれば良く、成形性や成形後の物性に問題はなかった。ただし、水分が少なく固形分が多いほど硬い成形物が出来る傾向が見られた。このことより、目的の形状・用途に合わせて水分量を設定すればよいことが判明した。
【０１０６】
〔実施例５〕
離型剤の影響を調べた。仕様は以下の通りである。
実験No. ：No. ５−１〜５−７
原料配合：No. １５〜２１
成形物形状：（２）
加熱方法として、加熱装置ＨＣ２、型温度１７０℃で行った。結果は以下の通りである。
【０１０７】
【表２７】
2006289993.tif 000029
【０１０８】
離型剤の量や種類を変えても成形物は作製できた。量が多すぎると、原料が伸びにくく、内部発熱を抑制する方向にあるので、成形物の離型性を考慮した最小量を添加すべきである。
【０１０９】
また、植物油、脂肪酸の代わりに、脂肪酸塩を使用することも可能である。
【０１１０】
〔実施例６〕
澱粉の影響を調べた。仕様は以下の通りである。
実験No. ：No. ６−１〜６−３０
原料配合：No. ２２〜３１  使用した澱粉は、馬鈴薯、トウモロコシ、タピオカである。
成形物形状：（１）、（６）、（７）
加熱方法として、加熱装置ＨＣ２、型温度１７０℃で行った。結果は以下の通りである。
【０１１１】
【表２８】
2006289993.tif 000030
【０１１２】
【表２９】
2006289993.tif 000031
【０１１３】
成形用原料の澱粉量や澱粉種を変化させることによる成形性への影響はあるが、良好な成形性が得られた。成形物の物性は、特に澱粉の種類によって大きく異なり、成形時の伸びや成形物の強度等に様々な変化を持たせることができるので、澱粉の種類・量を変えることにより、必要な伸び（形状）や強度を出すための調整が可能である。原料の澱粉含量を様々に変えたが、成形性や成形後の物性に問題はなかった。
【０１１４】
成形物形状（１）〜（５）は水平方向に長い形状であり、この方向の伸び、すなわち横伸び重視である。成形物形状（６）は垂直方向に長い形状であり、この方向の伸び、すなわち縦伸び重視である。成形物形状（７）は膨化の優れた澱粉を使用することが望ましい。
【０１１５】
〔実施例７〕
成形物の再利用性を調べた。仕様は以下の通りである。
実験No. ：No. ７−１、２
原料配合：No. １５〜No. ２１、No. ２５、No. ３２〜No. ３８
成形物形状：（１）
加熱方法として、加熱装置ＨＣ２、型温度１７０℃で行った。結果は以下の通りである。原料配合No. ２５、３２の場合を抜粋して示す。
【０１１６】
【表３０】
2006289993.tif 000032
【０１１７】
成形後の製品や、金型からはみ出たバリ部分を集め、夾雑物を取り除いて粉砕し、澱粉等と同時にミキサーに投入して攪拌・混合した。成形性、成形物の物性ともに良好で、バリ部分や成形不良品を原料として再利用でき、ロスを減らすことができる。
【０１１８】
また、本実施例における成形時に出来たバリ部分や、成形不良品は、精製粉砕後、元の原料に混合することによって再利用可能であることが判明した。
【０１１９】
また、添加した粉砕物によって原料ミックスとの粘度が上昇する分、安定剤を減らす必要があるが、成形物の物性および成形性はほとんど有意差がなく、良好であった。また原料の滑りが良くなり、デポジットの改良の一因ともなった。
【０１２０】
〔実施例８〕
強度・柔軟性付与剤の影響を調べた。仕様は以下の通りである。
実験No. ：No. ８−１〜８−１４
原料配合：No. ３２〜No. ３８
成形物形状：（１）、（３）
加熱方法として、加熱装置ＨＣ２、型温度１７０℃で行った。結果は以下の通りである。
【０１２１】
【表３１】
2006289993.tif 000033
【０１２２】
強度・柔軟性付与剤を添加することにより、成形物の強度や柔軟性が大きくなり、より良好な成形物が得られた。特に、成形形状（３）、（５）のような表面積の大きい形状を有する成形物は、成形物形状（１）を有する成形物の場合よりも、単位面積当たりの強度を上げる必要があり、この点で有効である。
【０１２３】
〔実施例９〕
着色料の添加について調べた。仕様は以下の通りである。
実験No. ：No. ９−１〜９−７
原料配合：No. ３９〜No. ４５
成形物形状：（１）
加熱方法として、加熱装置ＨＣ２、型温度１７０℃で行った。結果は以下の通りである。
【０１２４】
【表３２】
2006289993.tif 000034
【０１２５】
外部加熱単独と比べ、同種の着色料を添加して内部発熱を行うと、より少量の着色料で同等の色差が得られることが判明した。
【０１２６】
〔実施例１０〕
まず、図２４ないし図３０を用いて、内部発熱成形（高い周波数領域）時の、良好な発振器真空管の陽極電流の設定について説明する。
【０１２７】
加熱時間を横軸にとり、金型内を流れる発振器真空管の陽極電流値を縦軸にとり、両者の関係をグラフにした場合、図２４に示すように、加熱開始時に急激に電流が流れすぎることがあり、過度な電流（出力）はスパークや焦げにつながる。この原因としては、
＜１＞最大電流値が高すぎる（出力が大きすぎる）
＜２＞金型内成形原料が不安定状態にある
＜３＞塩含有量が多すぎる
＜４＞金型内圧が高すぎる
等が考えられる。
【０１２８】
このような場合には、図２５に示す曲線Ａのように出力を下げたり、曲線Ｂのように電流上昇時の傾きを緩やかにしたりする等の処置を行う。あるいは、図２６に示すように、加熱初期に、生地安定化工程Ｃを付加することにより、加熱初期の生地を安定な状態にする処置を行う。このような処置によって、陽極電流の過度の上昇を制御する。
【０１２９】
また、図２７に示すように、加熱後半時にいつまでも必要以上に電流が高いままになり、乾燥時の電流値が高すぎ、ときとしてスパークや焦げ等が発生することがある。この原因としては、
＜１＞塩含有量が多すぎる
＜２＞焦げやすい原料が多く含まれる
＜３＞原料不足
等が考えられる。
【０１３０】
このような場合には、図２８に示すように、出力を下げる処置を行う。あるいは、図２９中、実線で示すように、電流の最大値が持続する時間を長くする処置を行う。このような処置によって加熱後半時の過度な陽極電流値を制御する。
【０１３１】
例えば、図３０に示すように、Ｌ成分やＣ成分を変化させて出力を変えることができる。曲線ａは、Ｌ成分が短く、Ｃ成分が狭い場合である。曲線ｃは、Ｌ成分が長く、Ｃ成分が広い場合である。曲線ｂは、Ｌ成分やＣ成分もそれぞれ曲線ａの値と曲線ｃの値との中間の場合である。Ｌ成分やＣ成分を変更すれば、この曲線の形を変えて加熱条件を変更可能であり、上記のような陽極電流値の制御を行うことができる。
【０１３２】
このように、初期導通および後期スパーク、焦げさえ制御できれば、成形物はソフトで、組織が均一で密な、外観の綺麗な良好なものとなる。したがって、金型構造・配合・内部発熱条件の、適度に良好な設定を見つけ出すことがポイントである。
【０１３３】
このような良好な条件を目指し、以下実験を進めた。
原料配合：No. ３
成形物形状：（１）
加熱方法および結果を表３３ないし表３６に示す。
【０１３４】
表３５・表３６中、「Ｃ２動作」とは、自動コンデンサーＣ２を自動コンデンサーとして機能させることを表し、「自動」とは実際に自動コンデンサーとして機能させていることを表す。これらの事項は、以下の各実施例において共通である。
【０１３５】
【表３３】
2006289993.tif 000035
【０１３６】
【表３４】
2006289993.tif 000036
【０１３７】
【表３５】
2006289993.tif 000037
【０１３８】
【表３６】
2006289993.tif 000038
【０１３９】
内部発熱では、生地の膨化および乾燥は早く、成形物の物性は外部加熱での成形に比べて大変良好となる。
【０１４０】
２００Ｈｚの場合、表中に記載はないが、膨化初期段階での効果が大で、出力を大きくするほど成形時間は短くなり成形物の物性も良くなっていく。
【０１４１】
１３．５６ＭＨｚの場合、Ｌ、Ｃ成分を変更することにより成形時間が大きく変わる。条件を厳しくしすぎるとスパークを起こし、成形物の内部より焦げてしまうが乾燥はできていないという状況になりやすい。
【０１４２】
Ｌ、Ｃ成分ともに適度となる領域が、配合や形状によって異なる。このため、各々の原料配合や形状に応じて、内部発熱条件を設定する必要がある。条件を厳しくしていっても、金型内原料が発熱しにくくロスが多い場合もあるので、条件設定は重要である。厳しい条件を用いて生地を早く伸ばしすぎると、成形物に穴があいたり、金型内圧が上がりすぎたりして、スパークおよび成形不良の要因となる。このため配合および金型構造（蒸気抜き部分）を調整する必要がある。このような調整により、スパーク制御は可能である。
【０１４３】
２００Ｈｚおよび１３．５６ＭＨｚを併用した場合に、初期に低い周波数領域を用いると、膨化がより安定し、焦げあるいはスパークが起こりにくくなり、成形物の物性も安定する。このため、高い周波数領域の使用範囲が増す。
【０１４４】
表３４は、表３３の条件よりもコンデンサーの極板間隔を広くして出力を制御しているため、Ｌ成分の制御範囲が増え、より安定した成形物を得ることができる。
【０１４５】
表３５および表３６では、コンデンサーの片側すなわち自動コンデンサーＣ２のほうを自動制御することによって陽極電流値を一定としている。これにより、成形時間がより短縮できた。
【０１４６】
また、焦げやスパークは、Ｌ成分を長くした場合には乾燥後期に起こりやすく、Ｌ成分を短くした場合には加熱開始の瞬間に起こりやすい。
【０１４７】
表３５に示す加熱条件では、電流値を１Ａとしている。表から分かるように、Ｌ成分やＣ成分の制御範囲が狭く、一定電流値が高いため、スパークを発生しやすい。一方、表３６に示す加熱条件では、電流値を０．６Ａとしている。表から分かるように、表３５に比べてＬ成分やＣ成分の制御範囲が広く、焦げやスパークが起こりにくい。
【０１４８】
〔実施例１１〕
仕様は以下の通りである。
原料配合：No. ３
成形物形状：（１）
加熱方法および結果を表３７ないし表３９に示す。各表中、「電流値  設定１、設定２」とは、加熱の初期には電流値を設定１の通りに設定し、加熱の時間経過に伴い、次に設定２に切り替えることを表す。
【０１４９】
【表３７】
2006289993.tif 000039
【０１５０】
【表３８】
2006289993.tif 000040
【０１５１】
【表３９】
2006289993.tif 000041
【０１５２】
実施例１０で分かるように、常に一定の出力を与えた場合には、短時間化を狙えばスパーク等で不安定になり、安定化させると比較的長時間化する。そこで、本実施例では、加熱初期の原料中の水分残量が多いときは高出力で、水分残量の少ない加熱後期（乾燥時期）は低出力でと、成形条件を切り替えた結果、より効率よく、良好な物性の成形物が安定的に作製できた。すなわち、前記実施例１０の表３５および表３６より本実施例の表３７、表３８、表３９のほうが、安定な成形物を効率よく作製できた。
【０１５３】
表３７より設定１、設定２ともに出力を下げた表３８では、成形時間は長くなるものの、広い制御範囲を持ち、かつ良好な成形物が得られた。さらに、表３９では表３７より設定２だけ出力を下げたが、表３８より成形時間は短く、表３７より広い制御範囲で安定的に成形できた。このように、初期と後期との出力差を大きくとることにより安定な短時間成形を可能とすることが判明した。
【０１５４】
〔実施例１２〕
仕様は以下の通りである。
原料配合：No. ３
成形物形状：（１）
加熱方法は表４０の通りである。なお、発振器出力の制御はＬ成分やＣ成分を調整することによって行った。陽極電流値が一定になると乾燥完了とした。結果を表４０・表４１および図３１ないし図３３に示す。表４０中、「加熱装置」欄の「○」は使用、「×」は非使用を表す。表４１は、１３．５６ＭＨｚ時（実験Ｎｏ. １２−４〜Ｎｏ. １２−１５）の陽極電流値（Ａ）である。
【０１５５】
【表４０】
2006289993.tif 000042
【０１５６】
【表４１】
2006289993.tif 000043
【０１５７】
金型個数を増やしても、成形物の物性および成形性は変わりなく非常に良好であった。金型個数を増やした場合ほど出力を上げ、かつ陽極電流値も多少上げることにより、成形時間も大差なく成形できた。
【０１５８】
なお、金型個数が増えるほど、局部加熱の可能性が増すため、加熱装置を図１のものから図２のものへと変更すると、スパークなどの起こりにくくより安定した成形性が得られる。
【０１５９】
〔実施例１３〕
仕様は以下の通りである。
原料配合：No. ３
成形物形状：（１）〜（７）
加熱方法として、加熱装置ＨＣ２を用いて以下の条件で行った。結果を表４２・表４３および図３４および図３５に示す。
【０１６０】
表４２は、金型温度を１７０℃とし、Ｃ１＝６０、Ｃ２＝９、Ｌ＝９として、成形物形状を種々変更して成形したときの陽極電流値（Ａ）の推移を示したものである。図３４はその様子をグラフにしたものである。
【０１６１】
表４３は、成形物形状（３）の場合に、金型温度を１７０℃とし、Ｃ１＝６０、Ｃ２＝９としてＬを９以外にも種々変更して成形したときの陽極電流値（Ａ）の推移を示したものである。図３５はその様子をグラフにしたものである。
【０１６２】
【表４２】
2006289993.tif 000044
【０１６３】
【表４３】
2006289993.tif 000045
【０１６４】
表４２や図３４のグラフから分かるように、成形物形状（３）、（５）は、成形物形状（１）に比べ表面積が大きいため、同じ出力では陽極電流値が上がりにくく、成形時間がかかってしまう。しかし、図３４のグラフのうちの成形物形状（１）の電流値パターンと、表４３や図３５に示す、成形物形状（３）の電流値パターンとは類似している。このことから、成形物形状（３）の場合、Ｌ成分を短くすることにより出力を上げていくと、成形物形状（１）の場合と同程度の成形時間でかつ良好な成形物が得られることが分かる。
【０１６５】
表４２や図３４のグラフから分かるように、成形物形状（７）は、陽極電流値ピークの値は成形物形状（１）とほぼ同様であるが、成形物形状（１）に比べて肉厚がかなり厚いため、陽極電流値の立ち上がりが遅い。この分だけ成形時間が成形物形状（１）よりも多くかかる。しかしながら、成形物形状（１）とは全く異なった、コーナーパッド等の緩衝材としての使用に適した肉厚および緩衝性を持つ、良好な成形物が得られる。
【０１６６】
〔実施例１４〕
ラミネートによる耐水性の付与について調べた。
エクストルーダ（押し出し機）にて、シート状の成形用原料を得た。配合は配合No. ８、９である。この成形用原料に、耐水性のシートフィルムをラミネート処理した。このシートフィルムは、表４４に示すような蛋白、天然樹脂、ワックス等を主原料としている。またその膜厚を併せて示す。
【０１６７】
【表４４】
2006289993.tif 000046
【０１６８】
上記ラミネート処理後、１３．５６ＭＨｚ発振器を用いて、内部発熱による成形を行うことによって、蛋白のシートフィルムが圧着された成形物を得た。
【０１６９】
同様にして、シート状の成形用原料に、天然樹脂やワックス等を主原料としてシートフィルムを圧着成形し、上記蛋白のシートフィルム圧着成形物とともに、成形物の耐水性を調べた。その結果を表４４に併せて示す。
【０１７０】
表から分かるように、全ての原料につき、シートフィルムの無い成形物よりも耐水性が向上した。すなわち、耐水性を有するシートフィルムを、押し出しで得られたシート状の成形用原料と圧着成形することによって、耐水性を有する成形物が得られた。特に、ダンマル樹脂を主原料とするシートフィルムをラミネートした成形物の耐水性が良好であった。
【０１７１】
〔実施例１５〕
ガン塗装による耐水性の付与について調べた。
表４５に示す各原料からなる耐水剤（耐水性付与剤）No. １〜９を成形物形状（１）の成形物に塗布した。すなわち、天然樹脂を主原料として種々の溶剤に溶解させ、５０〜１０００ｃｐ（センチポワーズ）に調製した。塗装用のフラットパターンガン２個を用いて、成形物の両面に同時に塗布した。塗布量は２．０ｇ±０．２ｇである。なお、塗布方法には、ガン塗装、ロールコーター、DIPPING（浸漬）、粉体溶融塗装等種々の方法があり、本発明ではこれら全ての塗布方法が使用可能である。本実施例では、特に塗布量の制御が簡易なガン塗装を用いた。塗布後、レベリング等のコンディショニングを行い、１０分程度で乾燥させ、耐水性を付加された成形物を得た。この成形物の耐水性を確認した。その結果を表４５に併せて示す。
【０１７２】
【表４５】
2006289993.tif 000047
【０１７３】
表から分かるように、特に、耐水剤No. ７〜９の場合に、かなり良好な耐水膜が形成され、耐水性が向上した。
【０１７４】
〔実施例１６〕
他の耐水剤による耐水性の付与について実施例１５同様に調べた。
表４６に示す各原料からなる、高融点を有する耐水剤No. １０〜１８を成形物形状（１）の成形物に塗布した。塗布量は３．０ｇ±０．３ｇである。塗布後、コンディショニングして乾燥させ、耐水性を付加された成形物を得た。この成形物の耐水性を確認した。結果を表４６に併せて示す。
【０１７５】
【表４６】
2006289993.tif 000048
【０１７６】
表から分かるように、特に、耐水剤No. １０、No. １４〜１８の場合に、かなり良好な耐水膜が形成され、耐水性が向上した。
【０１７７】
この表から明らかなように、内部発熱による成形物に、耐水性を有する原料を塗布コーティングすることによって、耐水性を有する成形物が得られた。
【０１７８】
〔実施例１７〕
塗布量および成形物成形方法による耐水性の違いを確認した。すなわち、前記の耐水剤No. ９、No. １８を配合させた場合に良好な耐水性が得られたため、成形物の、成形方法による耐水膜の状態を確認する上で、塗布量を適宜調製して実験を行った。方法および結果を表４７および表４８に示す。
【０１７９】
【表４７】
2006289993.tif 000049
【０１８０】
【表４８】
2006289993.tif 000050
【０１８１】
表から分かるように、成形物の表面組織および凹凸の見地から、内部発熱を利用した成形物は大変良好である。また、耐水膜の接着・結着性の見地からも有意である。外部加熱成形物と内部発熱成形物とでは、内部発熱のほうが、塗布量が少ない状態で、より耐水性を向上させており、食品等に使用する容器としての機能を付加させるのに有効であることが分かった。
【０１８２】
〔実施例１８〕
耐水性を有する原料による耐水性の付与について調べた。
成形用原料配合No. １、No. ３に、表４９に示す耐水性を有する原料を添加した後、攪拌・混合し、内部発熱成形を行った。
【０１８３】
【表４９】
2006289993.tif 000051
【０１８４】
表から分かるように、成形用原料中に、上記の耐水性を有する原料を添加して成形した場合には、添加しなかった場合と比べ、得られた成形物の耐水性が増加した。
【０１８５】
完全な耐水性の成形物は得られなかったが、成形物の耐水性をより多く付与するには、成形前の成形用原料に上記の耐水性を有する原料を添加したものを成形し、成形後に、成形物の表面に耐水膜を施すと、さらに良好な耐水性の成形物が得られる。この場合、双方、すなわち成形前に添加する上記の耐水性を有する原料と、成形後に成形物の表面に施す耐水膜の原料（耐水性付与剤）との相溶性が高いほど、耐水性はより良好になる。
【０１８６】
耐水性を有する原料を成形用原料に添加すると、添加しない場合に比べて若干耐水性が増し、さらにこの表面に耐水膜を施すと、全体で耐水性が強化されるだけでなく、成形物表面と耐水膜との接着・結着性が改良され、より強固な耐水膜が形成される。
【０１８７】
〔実施例１９〕
薄肉形状の成形物の成形性および成形物の物性について調べた。仕様は以下の通りである。
原料配合：No. ２０
成形物形状：（４）
加熱方法および結果を表５０ないし表５３に示す。
【０１８８】
【表５０】
2006289993.tif 000052
【０１８９】
【表５１】
2006289993.tif 000053
【０１９０】
【表５２】
2006289993.tif 000054
【０１９１】
【表５３】
2006289993.tif 000055
【０１９２】
実施例２の厚肉物（厚み３．５ｍｍ）と同様に、成形性、成形物の物性ともに良好であり、厚肉物と比較して、より短時間で安定な成形物を得ることが可能である。
【０１９３】
薄肉の成形物の肉厚としては、出力・条件設定により異なるが、ここでは１．５ｍｍの成形物が可能となった。それにより、重ねたときに互いに嵌まり合いやすくなるため、スタック性が良くなり、大量保管や大量輸送がしやすいという効果がある。ここで、スタック性とは、複数個の対象物を積み上げた際の全体の嵩高さを指し、嵩が低くなることをスタック性が良いという。
【０１９４】
成形物の薄肉化を図ることによって、成形時間のさらなる短縮が可能となった。実施例２の厚肉物（厚み３．５ｍｍ）と比べて１／３〜１／２（肉厚１．５ｍｍのとき）の成形時間に短縮できた。それにより、生産効率を向上させることができる。
【０１９５】
表５０からわかるように、加熱条件として電流値を０．９Ａとした場合、Ｌ成分やＣ成分の制御範囲が狭く、一定電流が高いために、成形具合の制御が難しい。一方、表５１からわかるように、電流値を０．６Ａとしているものは、Ｌ成分やＣ成分の制御範囲が広く、安定的に成形物が得られる。
【０１９６】
薄肉物の成形の際、常に一定の出力を与えた場合には、成形物の表面組織の均一化を図るのは困難である。そこで、本実施例では、表５２からわかるように、加熱初期には低出力でゆっくりと生地を伸ばし、その後高出力で乾燥させると、効率よく、良好な成形物を安定的に成形することができた。また、表５３からわかるように、設定１・設定２とも出力を下げたものは、広い制御範囲を持ち、かつ良好な成形物が得られた。
【０１９７】
また、成形物形状（４）と同形状で肉厚１．０ｍｍの成形物を用いて同様の実験を行った結果、制御範囲は狭くなるものの、良好な成形物を得ることができた。
【０１９８】
〔実施例２０〕
厚肉形状の成形物について調べた。仕様は以下の通りである。
原料配合：No. ２２〜３１
成形物形状：（８）
加熱方法および結果を表５４に示す。
【０１９９】
【表５４】
2006289993.tif 000056
【０２００】
外部加熱成形では、肉厚の厚い成形物は、一般に表面は乾燥するが、内面は水分が残りやすく、強度がなく、ひび割れ等が起きて、成形が困難である。しかも、図１９に示すように、大きな肉厚差を持つ成形物では、厚みの違いによる加熱ムラが顕著で、さらに困難となる。
【０２０１】
一方、内部発熱成形では、厚物についても、組織が均一で、密な成形物が作製でき、しかも、図１９に示すように、肉厚が一定ではない大きな肉厚差のある形状についても、成形が可能である。
【０２０２】
その場合、表５４からわかるように、厚肉物を成形する際には、比較的低出力でゆっくりと加熱することで、均一な成形物が得られた。出力が強すぎると、肉厚が大きいために加熱ムラを生じ、焦げを発生する可能性がある。
【０２０３】
なお、本発明は、以下のように構成することもできる。
【０２０４】
上記の課題を解決するため、本発明の澱粉製生分解性成形物の製造方法は、澱粉を含有し、生分解性を有する原料を、導電性の第１および第２型片と上記両型片間の絶縁部とを有する型で覆い、交流電源から上記両型片間に交流を印加することにより、通電加熱および／または誘電加熱にて加熱して膨化させる澱粉製生分解性成形物の製造方法において、上記型として、上記絶縁部に蒸気抜き部を設けたものを用い、上記型の外部を減圧し、上記加熱によって生じる蒸気を上記蒸気抜き部から抜きながら上記加熱を行うことが好ましい。
【０２０５】
上記成形物の加熱成形中には、多量の蒸気が発生し、この蒸気が絶縁部に設けられた蒸気抜き部で凝縮して結露し、絶縁破壊が起こる。しかしながら、上記の方法では、減圧により、蒸気が結露することが防止される。このため絶縁破壊を防げる。
【０２０６】
本発明の澱粉製生分解性成形物の製造方法は、澱粉を含有し、生分解性を有する原料を、導電性の第１および第２型片と上記両型片間の絶縁部とを有する型で覆い、交流電源から上記両型片間に交流を印加することにより、通電加熱および／または誘電加熱にて加熱して膨化させる澱粉製生分解性成形物の製造方法において、上記型として、上記絶縁部に蒸気抜き部を設けたものを用い、上記原料への加熱を行う際に、上記蒸気抜き部を加熱し、上記原料への加熱によって生じる蒸気を上記蒸気抜き部から抜きながら、上記原料への加熱を行うことが好ましい。
【０２０７】
上記成形物の加熱成形中には、多量の蒸気が発生し、この蒸気が絶縁部に設けられた蒸気抜き部で凝縮して結露し、絶縁破壊が起こる。しかしながら、上記の方法では、蒸気抜き部を加熱することにより、蒸気が結露することが防止される。このため絶縁破壊を防げる。
【０２０８】
本発明の澱粉製生分解性成形物の製造方法は、上記澱粉製生分解性成形物の製造方法において、外部加熱を併用して原料を加熱することを特徴としている。
【０２０９】
併用により、さらに成形時間を短縮できる。
【０２１０】
上記の方法により、例えば仕切のような、複雑な構造であって電極を対向設置しにくいために電圧を印加できず、上記他の加熱では加熱しにくい場合でも加熱できる。この場合、このような、上記他の加熱では加熱しにくいごく一部分だけに対して行えば十分であるため、外部加熱単独で加熱成形を行う場合と比べて外部加熱装置の構成を簡略化できる。また、外部加熱単独で加熱成形を行う場合と比べて外部加熱の温度制御条件が緩やかでよく、例えば「１００〜２３０℃」のように広い温度範囲において所望の最終成形物を得ることが可能になる。このため、外部加熱単独で加熱成形を行う場合と比べて外部加熱装置をさらに簡略化することができる。
【０２１１】
本発明の澱粉製生分解性成形物の製造方法は、上記澱粉製生分解性成形物の製造方法の何れかにおいて、上記原料の組成が、澱粉１００〜２００、水７０〜２４０の重量比を持ち、全量に対して水が３０〜７０重量％であることが好ましい。
【０２１２】
なお、好ましくは、水が４０〜６０重量％である。また、上記の原料に、その他の原料として例えば強度柔軟性付与剤、着色料、離型剤、膨化剤、塩類、耐水性付与剤等の中から適宜選択して重量比で０〜２２部添加してもよい。
【０２１３】
本発明の澱粉製生分解性成形物の製造方法は、上記澱粉製生分解性成形物の製造方法の何れかにおいて、成形物に耐水性付与剤を塗布することを特徴としている。
【０２１４】
上記の方法により、原料の注入跡がなく表面の状態が均一な成形物に、耐水性付与剤を塗布することにより、耐水膜がより強固になり、耐水性が向上する。
【０２１５】
本発明の澱粉製生分解性成形物の製造方法は、上記澱粉製生分解性成形物の製造方法の何れかにおいて、上記成形物の厚みが１〜５０ｍｍであることを特徴としている。
【０２１６】
上記の成形物は、種々の形状に対応でき、薄い成形物はもとより厚い成形物についても、成形性や成形物の物性の優れた成形物を製造することができる。
【図面の簡単な説明】
【０２１７】
【図１】本発明に係る澱粉製生分解性成形物の製造方法のための加熱装置の一構成例を示す説明図である。
【図２】本発明に係る澱粉製生分解性成形物の製造方法のための加熱装置の他の構成例を示す説明図である。
【図３】本発明に係る澱粉製生分解性成形物の製造方法のための加熱装置のさらに他の構成例を示す説明図である。
【図４】本発明に係る澱粉製生分解性成形物の製造方法のための加熱装置のさらに他の構成例を示す説明図である。
【図５】加熱時における発振器の陽極電流の推移を示すグラフである。
【図６】絶縁体の構成の一例を示すものであり、図６（ａ）は水平断面図、図６（ｂ）は側面図、図６（ｃ）は図６（ａ）のＦ−Ｆ矢視断面図である。
【図７】絶縁体の構成の他の例を示すものであり、図７（ａ）は水平断面図、図７（ｂ）は側面図、（ｃ）は図７（ａ）のＧ−Ｇ矢視断面図である。
【図８】金型の構成例を示す説明図である。
【図９】金型の他の構成例を示す説明図である。
【図１０】図１０（ａ）および図１０（ｂ）は、絶縁体の組み込み方法の一例を示す断面図である。
【図１１】図１１（ａ）および図１１（ｂ）は、絶縁体を組み込まずに空間によって絶縁部を設ける方法の一例を示す断面図である。
【図１２】金型のさらに他の構成例を示す説明図である。
【図１３】澱粉製生分解性成形物の構成例を示すものであり、図１３（ａ）は平面図、図１３（ｂ）は図１３（ａ）のＪ−Ｊ矢視断面図である。
【図１４】澱粉製生分解性成形物の他の構成例を示すものであり、図１４（ａ）は平面図、図１４（ｂ）は図１４（ａ）のＫ−Ｋ矢視断面図である。
【図１５】澱粉製生分解性成形物のさらに他の構成例を示すものであり、図１５（ａ）は平面図、図１５（ｂ）は図１５（ａ）のＬ−Ｌ矢視断面図である。
【図１６】澱粉製生分解性成形物のさらに他の構成例を示すものであり、図１６（ａ）は平面図、図１６（ｂ）は図１６（ａ）のＭ−Ｍ矢視断面図である。
【図１７】澱粉製生分解性成形物のさらに他の構成例を示すものであり、図１７（ａ）は平面図、図１７（ｂ）は図１７（ａ）のＮ−Ｎ矢視断面図である。
【図１８】澱粉製生分解性成形物のさらに他の構成例を示す平面図である。
【図１９】澱粉製生分解性成形物のさらに他の構成例を示すものであり、図１９（ａ）は平面図、図１９（ｂ）は図１９（ａ）のＯ−Ｏ矢視断面図である。
【図２０】図２０（ａ）および図２０（ｂ）は、澱粉製生分解性成形物の強度測定方法の一例を示す説明図である。
【図２１】澱粉製生分解性成形物の組織の一例を示すものであり、図２１（ａ）は断面図、図２１（ｂ）は平面図である。
【図２２】内部発熱による澱粉製生分解性成形物の断面の様子を示す説明図である。
【図２３】外部加熱による澱粉製生分解性成形物の断面の様子を示す説明図である。
【図２４】澱粉製生分解性成形物の加熱時間と電流値との関係を示すグラフである。
【図２５】澱粉製生分解性成形物の加熱時間と電流値との関係を示すグラフである。
【図２６】澱粉製生分解性成形物の加熱時間と電流値との関係を示すグラフである。
【図２７】澱粉製生分解性成形物の加熱時間と電流値との関係を示すグラフである。
【図２８】澱粉製生分解性成形物の加熱時間と電流値との関係を示すグラフである。
【図２９】澱粉製生分解性成形物の加熱時間と電流値との関係を示すグラフである。
【図３０】澱粉製生分解性成形物の加熱時間と電流値との関係を示すグラフである。
【図３１】澱粉製生分解性成形物の加熱時間と電流値との関係を示すグラフである。
【図３２】澱粉製生分解性成形物の加熱時間と電流値との関係を示すグラフである。
【図３３】澱粉製生分解性成形物の加熱時間と電流値との関係を示すグラフである。
【図３４】澱粉製生分解性成形物の加熱時間と電流値との関係を示すグラフである。
【図３５】澱粉製生分解性成形物の加熱時間と電流値との関係を示すグラフである。
【符号の説明】
【０２１８】
１    電磁波加熱装置
２    電源部
３    加熱部
４    発振器
５    可変コンデンサー
６    可変コイル
７ａ  電極
７ｂ  電極
８    金型
８ａ  金型片
８ａ1 頂点
８ｂ  金型片
８ｃ  絶縁体（絶縁部）
８ｃ1 蒸気抜き部
８ｃ2 蒸気抜き部
８ｄ  空隙（絶縁部、蒸気抜き部）
９    成形用原料
９ａ  デポ部
９ｂ  伸び部
９ｃ  鋭角部
２１    電源
２２    出力調整器
２３    周波数変換器
２５    ヒンジ
４０    成形物
４１    中空台
４２    プランジャー
【図１】
2006289993.tif 000057
【図２】
2006289993.tif 000058
【図３】
2006289993.tif 000059
【図４】
2006289993.tif 000060
【図５】
2006289993.tif 000061
【図６】
2006289993.tif 000062
【図７】
2006289993.tif 000063
【図８】
2006289993.tif 000064
【図９】
2006289993.tif 000065
【図１０】
2006289993.tif 000066
【図１１】
2006289993.tif 000067
【図１２】
2006289993.tif 000068
【図１３】
2006289993.tif 000069
【図１４】
2006289993.tif 000070
【図１５】
2006289993.tif 000071
【図１６】
2006289993.tif 000072
【図１７】
2006289993.tif 000073
【図１８】
2006289993.tif 000074
【図１９】
2006289993.tif 000075
【図２０】
2006289993.tif 000076
【図２１】
2006289993.tif 000077
【図２２】
2006289993.tif 000078
【図２３】
2006289993.tif 000079
【図２４】
2006289993.tif 000080
【図２５】
2006289993.tif 000081
【図２６】
2006289993.tif 000082
【図２７】
2006289993.tif 000083
【図２８】
2006289993.tif 000084
【図２９】
2006289993.tif 000085
【図３０】
2006289993.tif 000086
【図３１】
2006289993.tif 000087
【図３２】
2006289993.tif 000088
【図３３】
2006289993.tif 000089
【図３４】
2006289993.tif 000090
【図３５】
2006289993.tif 000091